즉 , 먼저 , 제 1 중합체 라텍스 를 사용 하 여 , 중합 전화 율 의 측정 을 행하 고 , 이것 을 보관 전 중합 전화 율 Conv _ ini ( %) 로 하 였 다 . 이어서 , 이 제 1 중합체 라텍스 를 , 응고 제 로서 ( 염화나트륨 ) 을 사용 하 여 응고 시키 고 , 90 ℃ 에서 , 1 . 5 시간 건조 를 행함 으로써 , 고 형상 의 카르복실기 함유 니트릴 고무 를 얻 었 다 . 그리고 , 얻 어 진 고 형상 의 카르복실기 함유 니트릴 고무 에 대하 여 , JIS K 6300 에 따라 무니 점도 를 측정 하 고 ( 단위 는 [ ML 1 + 4 , 100 ℃]), 이것 을 보관 전 무니 점 도 ML _ ini 로 하 였 다 .